(57)【要約】【課題】広範囲のフィルム、シート又は成形品に使用できる改良された耐候性熱可塑性組成物を提供する。【解決手段】アクリル酸アルキルエステル又はメタアクリル酸アルキルエステル及びポリ（メチル）メタクリレートのコポリマー、並びにマルチステージ連続重合された構造体である耐衝撃変性剤ポリマーから構成される耐候性熱可塑性組成物であり、コポリマーは、１５重量％を超えるアクリル酸アルキルエステルを含有しており、マルチステージ連続重合された耐衝撃変性剤は、耐衝撃変性剤中５５重量％以上含有され、最小限に架橋されたエラストマーステージを有する。【選択図】　　　なし【特許請求の範囲】
【請求項１】
アクリル酸アルキルエステル又はメタアクリル酸アルキルエステル及びポリ（メチル）メタクリレートのコポリマー、並びにマルチステージ連続重合された耐衝撃変性剤ポリマーを含有する耐候性熱可塑性組成物であり、上記コポリマーのアクリル酸アルキルエステル含有量は１５重量％を超えており、マルチステージ連続重合された構造体である耐衝撃変性剤は、耐衝撃変性構造体の５５重量％以上含有され、最小限の架橋をしているエラストマーステージを有することを特徴とする組成物。
【請求項２】
ａ．メチルメタクリレート５０〜８５重量％、及び他のアクリル酸アルキルエステル又はメタアクリル酸アルキルエステル（但しアルキル基は１〜４炭素原子を含有する）１５〜５０重量％から構成される硬質熱可塑性コポリマー約４０〜９０重量％、並びに
ｂ．下記ステージ（Ａ）〜（Ｃ）に特徴を有するマルチステージ連続重合されたポリマー約１０〜６０重量％を含有する熱可塑性組成物：
（Ａ）任意でエラストマーでなく比較的硬質でもよく、２５℃を超えるガラス転移温度を有し、（１）硬質熱可塑性ポリマー用に上記に記載されたモノマー（アクリル酸アルキルエステル又はメタアクリル酸アルキルエステル）１００〜８０重量％、（２）共重合可能な多官能性架橋性モノマー０〜１０重量％、及び（３）実質的に異なった反応率で重合反応に関与する付加重合可能な２以上の不飽和反応基を有する共重合可能なグラフト反応性モノマー０〜１０重量％、のモノマー混合物から重合される第１ステージ；
（Ｂ）第１ステージ存在下で、（１）アクリル酸アルキルエステル及び／又はそのメタアクリル酸アルキルエステル混合物（但しアルキル基は１〜８炭素原子を含有する）５０〜９９．９重量％、（２）共重合可能なモノエチレン性不飽和モノマー０〜４９．９重量％、（３）上記共重合可能な多官能性架橋性モノマー０〜５．０重量％、及び（４）上記共重合可能なグラフト反応性モノマー０．０５〜５．０重量％、を含有するモノマー混合物から重合されるエラストマー性中間ステージであり、モノマーが第１ステージの非存在下で重合された場合には得られる重合体はガラス転移温度２５℃以下を示すことを特徴とする中間ステージ；並びに
（Ｃ）比較的硬質で、第１ステージ及び中間ステージの存在下で、硬質熱可塑性ポリマー用に上記に記載されたモノマー（アクリル酸アルキルエステル又はメタアクリル酸アルキルエステル）を含むモノマー混合物から重合される、少なくとも１の最終ステージであり、モノマーが第１ステージ及び中間ステージの非存在下で重合された場合には得られる重合体は５０℃を超えるガラス転移温度を示すこと、モノマー混合物が（１）実質的に異なった反応率で重合反応に関与する付加重合可能な２以上の不飽和反応基を有するグラフト反応性モノマー、及び（２）複数の付加重合可能な不飽和反応基を有し、それら反応基の全てが互いに殆ど同一の反応率で重合反応に関与する架橋性モノマーを有すること、を特徴とする最終ステージ。
【請求項３】
マルチステージポリマーが、（Ａ）第１ステージ１０〜４０重量％、（Ｂ）第２中間ステージ４５〜７０重量％、及び（Ｃ）最終ステージ１０〜５０重量％（但し、全ての％は三ステージポリマーの全重量を基準とする）、の範囲でそれぞれのステージが存在する三ステージ構造体である請求項２の組成物。
【請求項４】
マルチステージポリマーが、（Ａ）第１ステージ１０〜２０重量％、（Ｂ）第２中間ステージ５０〜６０重量％、及び（Ｃ）最終ステージ２０〜４０重量％（但し、全ての％は三ステージポリマーの全重量を基準とする）の範囲でそれぞれのステージが存在する三ステージ構造体である請求項２の組成物。
【請求項５】
請求項１の樹脂から得られる押出成形されたシート又は成形品。
【請求項６】
少なくとも１の層が請求項１の樹脂から構成される共押出成形されたシート又は成形品。
【請求項７】
他方の層が（メタ）アクリル系（コ）ポリマー、ポリカーボネート、ポリエステル（コ）ポリマー、ビニル（コ）ポリマー、及びスチレン（コ）ポリマーを含有する群から選ばれたものである請求項６の共押出成形されたシート又は成形品。
【請求項８】
上記樹脂が耐候性キャプストック（ｃａｐｓｔｏｃｋ）として外層に使用される請求項７の共押出成形されたシート又は成形品。
【請求項９】
請求項１の樹脂から得られるエンボスシート。
【請求項１０】
フィルム用の請求項１の樹脂。
【請求項１１】
多層フィルム用の請求項１の樹脂。
【請求項１２】
インモールドデコレーティング（ｉｎ−ｍｏｌｄ　ｄｅｃｏｒａｔｉｎｇ）用の請求項１０のフィルム。
【請求項１３】
プラスチックシート又は成形品に積層される請求項１０のフィルム。
【請求項１４】
標識又は反射標識の保護層用の請求項１０のフィルム。
【発明の詳細な説明】
【０００１】
【発明の属する技術分野】
本発明は、（メタ）アクリル系製品製造用、又は、特にＰＶＣ（ポリ塩化ビニル）等のポリマー系基材のキャップコート（ｃａｐｃｏａｔ）層として有用な、耐候性、耐衝撃強度を有する（メタ）アクリル系組成物に関する。
【０００２】
【従来の技術】
アクリル系組成物及びその製品が透明性、鮮明な色彩、表面輝度、及び耐候性を備えていることは広く知られている。また、それらが低い耐衝撃強度及び脆性を有することも知られている。その耐久性を高めるため、アクリル系組成物に強化剤又は耐衝撃変性剤を混入させることが、通常一般的に行われている。しかし、このような機能性添加物の混入は、アクリル系製品の長所の幾つかを損なうことがある。例えば、大量のゴム性ポリマーの添加は、軟化点を低下させ、曇りを引き起こす。
【０００３】
【発明が解決しようとする課題】
アクリル系ポリマーの物性を改良するため、コポリマーを形成してアクリル系組成物を改善する試みが多くなされている。その他の方法としては、耐衝撃強度等の物性を改善するために、高分子系耐衝撃変性剤として一般に知られている添加剤を使用することが挙げられる。高分子系耐衝撃変性剤は、天然及び合成ゴム、アクリルゴム及びＭＢＳ（メチルメタクリレート／ブタジエン／スチレン）等のターポリマー等の広い範囲のポリマーを含むものである。
【０００４】
ポリマー耐衝撃変性剤の一種として、連続的に重合され、層の混入はあるものの、コア、中間ステージ及び最終ステージを含むアクリル系構造体が挙げられる。一般に、これらは「コア／シェル」ポリマーとして知られている。
【０００５】
アクリル系コア／シェル耐衝撃変性剤の効率及び有用性を決定するための要因は多い。それら要因には、使用されるマトリックスポリマー、又は単独で若しくはキャプストック組成物の一部として接着される基材が含まれる。同様に、それぞれのステージ中の層数、それぞれの層の厚み及び構成、それぞれの層のモノマー組成、それぞれの層の架橋の種類及び程度、グラフトの種類及び程度、同様に、マトリックスポリマー又は主ポリマー中の連続重合されたコア／シェル耐衝撃変性剤の濃度、に非常に影響を受ける。ここで、マトリックスポリマー又は主ポリマーは、アクリル系シート等の製品又は押出成形されたキャプストックの大部分を形成するポリマーと定義される。
【０００６】
コア／シェル耐衝撃変性剤の例は、下記の参考特許中に記載されている。ＵＳ３６６１９９４、ＵＳ３７９３４０２、ＵＳ４４３３１０３、ＵＳ４５２１５６８、ＵＳ４７３００２３、ＵＳ５２７０３９７、ＵＳ６１７２１３５、ＵＳ５３１８７３７、ＥＰ０４５８５２０Ａ２、及びＷＯ００／０８０９８。
【０００７】
【課題を解決するための手段】
本発明において、改良された耐候性、耐衝撃強度を有する（メタ）アクリル系組成物が開発された。本発明の組成物は、アクリル酸アルキルエステル又はメタアクリル酸アルキルエステル及びポリ（メチル）メタクリレートのコポリマー、並びにマルチステージ連続重合された構造体である耐衝撃変性剤ポリマーを含有する。本発明のコポリマーは、少なくとも１５重量％のアクリル酸アルキルエステルを含有する。本発明のマルチステージ連続重合された耐衝撃変性剤は、耐衝撃変性剤の少なくとも５５重量％以上含有された、最小限の架橋をしているエラストマーステージを有する。
【０００８】
【発明の実施の形態】
本発明の熱可塑性組成物は、硬質熱可塑性コポリマー約４０〜９０重量％及びマルチステージ連続重合されたポリマー１０〜６０重量％の混合物を含む。
【０００９】
硬質熱可塑性コポリマーは、１５〜５０重量％の含有量で存在する他のアクリル酸アルキルエステル又はメタアクリル酸アルキルエステル（但しアルキル基は１〜４炭素原子を含有する）と共重合している、５０〜８５重量％のメチルメタクリレートモノマーからなる。
【００１０】
アクリル酸エチルエステル等のコモノマーを高含有量で含有するアクリル系マトリックスポリマーの伸性を増加させ、有益なものとするためには、特別に設計された耐衝撃変性剤が必要である。
【００１１】
マルチステージ連続重合されたポリマーは、特別に設計された耐衝撃変性剤であり、各ステージは、下記特徴を有する：
（Ａ）任意ではあるが好ましくはエラストマーでなく比較的硬質であり、２５℃を超えるガラス転移温度を有し、（１）硬質熱可塑性コポリマー用に上記記載されたモノマーと、（２）共重合可能な多官能性架橋性モノマー０〜１０重量％、及び（３）アリル、メタリル、又はα、β不飽和カルボン酸又はジカルボン酸のクロチルエステル等の、実質的に異なった反応率で重合反応に関与する付加重合可能な２以上の不飽和反応基を有する共重合可能なグラフト反応性モノマー０〜１０重量％のモノマー混合物から重合される第１ステージ；
（Ｂ）第１ステージ含有生成物存在下で、（１）アクリル酸アルキルエステル及び／又はそのメタアクリル酸アルキルエステル、その混合物（但しアルキル基は１〜８炭素原子を含有する）５０〜９９．９重量％、（２）共重合可能なモノエチレン性不飽和モノマー０〜４９．９重量％、（３）上記共重合可能な多官能性架橋性モノマー０〜５．０重量％、及び（４）上記共重合可能なグラフト反応性モノマー０．０５〜５．０重量％、を含有するモノマー混合物から重合され、モノマーが第１ステージの非存在下で重合された場合には、得られる重合体はガラス転移温度２５℃以下を示すことを特徴とする中間エラストマーステージ；並びに
（Ｃ）比較的硬質で、第１ステージ及び中間ステージを含有する生成物の存在下で、硬質熱可塑性ポリマー用に上記記載されたモノマーのモノマー混合物から重合される、１以上の最終ステージであり、モノマーが第１ステージ及び中間ステージを含有する生成物の非存在下で重合された場合には得られる重合体は５０℃を超えるガラス転移温度を示すこと、モノマー混合物が（１）実質的に異なった反応率で重合反応に関与する付加重合可能な２以上の不飽和反応基を有するグラフト反応性モノマー、及び（２）複数の付加重合可能な不飽和反応基を有し、それら反応基の全てが互いに殆ど同一の反応率で重合反応に関与する架橋性モノマーを有すること、を特徴とする最終ステージ。
【００１２】
好ましくは、マルチステージポリマーは、（Ａ）第１ステージ１０〜４０重量％、好ましくは１０〜２０重量％、（Ｂ）第２中間ステージ４５〜７０重量％、好ましくは５０〜６０重量％、及び（Ｃ）最終ステージ１０〜５０重量％、好ましくは２０〜４０重量％（但し、全ての％は三ステージポリマーの全重量を基準とする）、の範囲でそれぞれのステージが存在する三ステージ構造体である。
【００１３】
マルチステージポリマーは、例えば、予め調製されたポリマー生成物存在下で次ステージのモノマー混合物を乳化重合する、マルチステージ連続製造ポリマーの調製法として公知の技術で製造できる。本明細書において、「連続乳化重合物」又は「連続乳化製造物」とは、水性分散体又はエマルジョン中で調製されたポリマーであり、先のモノマー仕込みとステージとの重合により予め調製されたラテックス中又はその存在下で連続的に変化したモノマーが重合されているポリマー（単一ポリマー同様にコポリマーをも総称する）を称する。この種類の重合では、続いて製造されるステージは、先のステージに接触して密接に関係する。そのため、本発明の連続調製ポリマーは、第１ステージ重合の完了時点で全粒子含有量が実質的に一定となるプロセスにより製造される。即ち、第１ステージ粒子の形成後の付加的な新しい別種の粒子の形成は回避される。
【００１４】
重合は、開始剤存在下で行われ、連鎖移動剤として働く重合調節剤を含んでもよい。連続製造されたポリマーの最終粒子径は、１００〜３５０ｎｍであり、好ましい範囲は２００〜３００ｎｍである。
【００１５】
使用される乳化剤の種類及び量により、中間ステージのラテックス粒子の粒子径が調節される。多くの場合、目的の結果を得るのに必要な最小量を使用して充分に管理されるなら、通常の乳化重合で使用される石鹸が満足に使用でき、そしてポリマーが凝集により分離される。ラテックスがスプレー乾燥により分離される場合には乳化剤がポリマー中に残存するため、乳化剤の選択は更に重要になる。
【００１６】
乳化剤の含有量は、全てのステージで仕込まれる重合可能モノマーの合計量を基準として、好ましくは１重量％未満、更に好ましくは０．１〜０．６重量％である。使用できる乳化剤は、通常の石鹸、ドデシルベンゼンスルホン酸ナトリウム等のアルキルベンゼンスルホン酸塩、アルキルフェノキシポリエチレンスルホン酸エステル、ラウリル硫酸ナトリウム、長鎖アミン塩、長鎖カルボン酸及びスルホン酸塩等を含む。一般に、乳化剤は、カルボン酸アルカリ金属及びアンモニウム塩基、硫酸ハーフエステル基、スルホン酸エステル基、リン酸部分エステル基等の、高極性溶解性基に結合した８〜２２炭素原子の炭化水素基を含有する化合物である。
【００１７】
それぞれのステージの重合溶媒は、熱又は酸化−還元（レドックス）反応のいずれかにより活性化される適当なフリーラジカル発生重合開始剤を、効果的な量で含有する。好ましい開始剤は、過硫酸塩等の熱により活性化されるものであるが、レドックス開始剤を使用してもよい。油溶性、水不溶性開始剤の適当な例として、クメンハイドロパーオキシド−メタ重亜硫酸ナトリウム、ジイソプロピルベンゼンクメンハイドロパーオキシド−ホルムアルデヒドスルホキシル酸ナトリウム、ｔ−ブチル過酢酸−ヒドロ亜硫酸ナトリウム、クメンハイドロパーオキシド−ホルムアルデヒドスルホキシル酸ナトリウム、等の組み合わせである。水溶性レドックス開始剤も使用できる。開始剤の組み合わせは、過硫酸ナトリウム−ヒドロ亜硫酸ナトリウム、過硫酸カリウム−ホルムアルデヒドスルホキシル酸ナトリウム等である。
【００１８】
マルチステージ連続乳化重合は、０〜１２５℃、好ましくは３０〜９５℃の範囲の温度で行うことができる。重合溶媒は、特に、メタアクリル酸アルキルエステルを低い割合で含有するステージの分子量を限定するために必要な場合、ｔ−ドデシルメルカプタン、ｓｅｃ−ブチルメルカプタン、ｎ−ドデシルメルカプタン等の連鎖移動剤を、公知技術に従い含有することができる。フリーラジカル開始剤は、モノマー、温度、添加方法により応じた有効量で使用される。しかし、通常、開始剤量は、それぞれのステージの重合で、モノマー仕込み量基準の約０．００１〜２重量％で変化するが、全ステージで仕込まれるモノマー総量の約５重量％を超えない。
【００１９】
硬質熱可塑性コポリマーは、他のアクリル酸アルキルエステル又はメタアクリル酸アルキルエステル（但しアルキル基は１〜４炭素原子を含有する）１５〜５０重量％と共重合している、５０〜８５重量％のメチルメタクリレートモノマーからなる。コポリマーの分子量は、５０，０００〜約４００，０００ｄａｌｔｏｎｓの範囲である。好ましいモノマーは、約２５重量％の含有量のアクリル酸エチルエステル及びアクリル酸メチルエステルであり、２００，０００〜３５０，０００ｄａｌｔｏｎｓの分子量を有する。硬質熱可塑性コポリマーは、メタクリル酸エステル及びアクリル酸エステルの高ポリマーを調製するための、塊状重合、溶液重合および乳化重合等の標準的方法により調製できる。
【００２０】
本発明は、コモノマーを高含有量で含有するアクリル系マトリックスをベースとする、改良された靭性を有する成形品に関する。ゴム強化アクリル系樹脂は、アクリル系樹脂（透明性、耐候性等）の長所が要求され、かつ標準的な未変性アクリル樹脂では目的とする耐衝撃性に欠ける応用分野において広く使用されている。通常のアクリル樹脂のゴム強化方法は、アクリル系ベースのコア／シェル耐衝撃変性剤を樹脂中に混入させるものである。多くの市販の耐衝撃性アクリル系樹脂は、メチルメタクリレート（ＭＭＡ）及び、通常約０．５〜１０％アクリル酸メチルエステル（ＭＡ）又はアクリル酸エチルエステル（ＥＡ）である比較的少量のコモノマー、から得られるマトリックスで構成される。コア／シェル耐衝撃変性剤は、マトリックスポリマーへ約１０〜５０重量％含有量で添加される。
【００２１】
本発明において、マトリックス中のコモノマー含有量を増大させ、新規なマトリックス用に変性剤を再設計することにより、より高度の靭性レベルが達成できることが見出された。２５％ＥＡをコモノマーとして含有するマトリックスは、その一例である。本発明では、標準的な市販の耐衝撃性アクリル系樹脂の６倍までの耐衝撃強度を有する耐候性耐衝撃性アクリル系樹脂を製造することができる。
【００２２】
本発明の他の応用は、ＰＶＣキャプストック用である。硬質ＰＶＣは、その耐久性及び低価格により羽目板等の建築外装用に広範囲に使用されている。しかし、ＰＶＣは、風化効果により劣化を受ける。これは、色彩変化及び／又は耐衝撃強度の減少をもたらす。種々の方法がこの欠点を克服するために試みられた。ＰＶＣは、ＴｉＯ２等の紫外線吸収顔料と共によく使用される。非常に頻繁に、ＰＶＣの羽目板は、顔料を少量含む厚い層の上に、顔料を高含有量で含む薄層（最上層）を共押出成形される。最上層は、（羽目板の）厚み全体にわたり顔料を高含有量で使用しなくても下層を保護するため、ＵＶ不透過性である。これらの共押出成形された構造は、ＰＶＣ単体よりも改良された耐候性を示す。しかし、やはり退色が起こるため、より耐候性のキャプストックが望まれていた。これらのキャプストック材料として、アクリル系樹脂がある。アクリル系樹脂は、非常に屋外耐候性に優れ、そのため、多年にわたる屋外曝露後でも初期の外観を保つ。しかし、アクリル系樹脂の欠点のひとつに、耐衝撃強度がある。アクリル系キャプストック薄層をＰＶＣ上に（共）押し出しすることは、（共押出成形された）複合構造を脆化する。これは、全ての耐衝撃性変性及び未変性アクリル系樹脂に当てはまり、ＰＶＣ用キャプストック材料としてのそれらの使用を限定するものである。
【００２３】
しかし、この問題は、特別に設計された耐衝撃性アクリル系樹脂を使用することにより克服されることが見出された。アクリル系樹脂は、破壊がアクリル系樹脂層中で開始しない（少なくとも顕著な破壊が発生する前に）充分な伸性を有する必要がある。このような伸性アクリル系樹脂を製造するためには多くの方法がある。耐衝撃性アクリル系樹脂は、通常、マトリックスポリマー及び耐衝撃変性剤の混合物からなる。添加できる耐衝撃変性剤量の実質的限界が存在するが、高含有量の耐衝撃変性剤は、伸性を増大させる。５０〜６０％が、使用される処理装置による上限であるようで、一般的には、２０〜４５％が使用される。
【００２４】
多くの耐衝撃性アクリル系樹脂中のマトリックスポリマーは、通常１〜１０％の少量のアクリル酸エステル（通常ＭＡ又はＥＡ）と共重合された、メチルメタクリレート（ＭＭＡ）主成分から構成される。アクリル酸エステルは、熱安定性を増加させる。しかし、少量のアクリル酸エステルの代わりに、より大量の短鎖アクリル酸エステル（又はメタクリル酸エステル）が使用された場合の耐衝撃性グレード品は、ＰＶＣ用キャプストックとして充分な伸性を有する。本発明において、ＥＡがコモノマーとして使用される場合、必要な伸性を得るのに約ＥＡ約２５％が必要であることが判明した。（他のコモノマーは、異なる含有量で効果を示すことが予想される。）
【００２５】
マトリックスポリマーの伸性を増大させるために、マトリックスポリマー用に特別に設計された耐衝撃変性剤が混入されることが必要である。通常の耐衝撃性アクリル系樹脂中で使用される耐衝撃変性剤には、（本発明の）伸性マトリックスポリマーの耐衝撃強度を増加させるための効果がないことを発見した。下記の変化は、耐衝撃性を改良するために有益である。
（１）エラストマー含有量の増加
（２）エラストマーステージ中の架橋剤／グラフト剤量の減少
（３）硬質コア部分のＴｇ低下
【００２６】
興味深いことには、外側シェルの組成をマトリックスポリマーのそれと一致させるように調整することは必要ないことが明らかになった。外側シェルが９５／５（ＭＭＡ／ＥＡ）又は７５／２５（ＭＭＡ／ＥＡ）でも同様の耐衝撃性強度であった。しかし、外側シェルの組成をマトリックスポリマーと光学的に一致（屈折率の一致）させる利点はある。即ち、最小量のＥＡで外側シェルを有すると、分離効果と粉体の性質においての利点がある。
【００２７】
本発明は、更に透明アクリル系ポリマーフィルムを所望の大きさ及び形状にダイカットする「インモールドデコレーティング」として知られる分野に適用できる。ダイカットは、購買時点広告用（ＰＯＰ）展示等用にプラスチックシート及びロールストック（巻取材）から製造される部品においても、一般的に使用される。ダイカットは、手早く経済的な機械的プロセスである。しかしながら、アクリル系樹脂は、外観及び耐候性等のインモールドデコレーティング用に多くの望ましい性質を有する一方、脆性破壊を受けることなしにダイカットできない問題がある。脆性破壊は、欠損やクラックを生成し、それらダイカットへの適用を不可能にする。アクリル系樹脂の全ての長所を備え、かつクラックなしにダイカットできる伸性を有する組成物が望まれている。これは、上記記載されたような伸性マトリックスポリマー（例えば、２５％ＥＡ）をベースとする耐衝撃性アクリル系樹脂を、ここに記載するコア／シェルアクリル系耐衝撃変性剤を添加して製造することにより達成される。フィルムが備える伸性により、インモールドデコレーティングへの適用が可能となると共に、フィルム単体又はフィルム積層物中に適用することも可能となる。これらの適用において、フィルムの伸性は、操作性を改良し、プロセス中のフィルム操作及び積層ステップでのフィルムのひび割れ又は破壊の傾向を低減させる。これら全ての多層構造体の中で、基材ポリマーの選択を限定するのは、アクリル系組成物及び基材間の目的とする接着性を得ることのできる能力のみである。これら基材ポリマーの例として、（メタ）アクリル系（コ）ポリマー、ポリカーボネート、ポリエステル（コ）ポリマー、ポリ塩化ビニルを含むビニル（コ）ポリマー、アクリロニトリル−ブタジエン−スチレンコポリマーを含むスチレンコポリマー、ポリスチレン、及び耐衝撃性ポリスチレンが挙げられるが、基材ポリマーを限定するものでない。
【００２８】
本発明の他の使用は、耐衝撃性シート及び射出成形用樹脂である。従来の耐衝撃性変性アクリル系樹脂は、耐衝撃強度を有することが重要な応用分野において必要な靭性を有していなかった。これらの応用分野では、通常の耐衝撃性変性アクリル系樹脂より靭性があるが、アクリル系樹脂の耐候性又は光学的透明性に近い性質を有さないポリカーボネート又はＰＥＴＧ等の他のポリマーを使用する必要があった。本発明は、上記記載の伸性マトリックスポリマーベースの耐衝撃性アクリル系樹脂であり、その耐候性及び光学的透明性の利点を保持しつつ、これらの応用に必要な靭性を備えるものを製造することができる。
【００２９】
下記実施例は、本発明の例であるが、本発明の全てが表されているものではなく、本発明を記載された態様のみに限定するものではない。本明細書及び実施例に照らして、多くの変更、改良が可能である。
【００３０】
実施例１
実施例１は、マルチステージ連続重合された組成ポリマーの調製を示す。
【００３１】
３つのステージの割合は、１５／／６５／／２０であった。
【００３２】
３つのステージの構成は、
ステージ１：７４．８／２５／０．２（ＭＭＡ／ＥＡ／ＡＬＭＡ）、
ステージ２：８３．５／１５．５／１．０（ＢＡ／Ｓｔｙ／ＡＬＭＡ）、
ステージ３：９５／５（ＭＭＡ／ＥＡ）、
ＭＭＡ＝メチルメタクリレート、
ＥＡ＝アクリル酸エチルエステル、
ＢＡ＝アクリル酸ブチルエステル、
Ｓｔｙ＝スチレン、
ＡＬＭＡ＝メタクリル酸アリルエステル、であった。
【００３３】
ステージ１の３４％のモノマーが仕込まれ、水中でドデシルベンゼンスルホン酸カリウムを乳化剤として使用して乳化され、炭酸カリウムをｐＨ調整のために使用し、過硫酸カリウムを使用して高温で重合された。次に、ステージ１の残りの部分が予め形成されたポリマーエマルジョンに添加され、過硫酸カリウムを使用して、相当数の新しい粒子の形成を防止するため石鹸の量を調整しながら高温で重合された。次にステージ２モノマーが添加され、過硫酸カリウムを使用して、相当数の新しい粒子の形成を防止するため石鹸の量を調整しながら高温で重合された。次に第３ステージモノマーが添加され、過硫酸カリウムを使用して、更に相当数の新しい粒子の形成を防止するため石鹸の量を調整しながら高温で重合された。ポリマーは凝固体として単離され、凍結乾燥又はスプレー乾燥された。
【００３４】
実施例２
異なるステージ割合で行われた以外は、実施例１と同様にポリマーが調製された。
【００３５】
３つのステージの割合は、１２．５／／５４．２／／３３．３であった。
【００３６】
各ステージの構成は、
ステージ１：７４．８／２５／０．２（ＭＭＡ／ＥＡ／ＡＬＭＡ）、
ステージ２：８３．５／１５．５／１．０（ＢＡ／Ｓｔｙ／ＡＬＭＡ）、
ステージ３：９５／５（ＭＭＡ／ＥＡ）、であった。
【００３７】
実施例３
ｎ−ドデシルメルカプタン０．４６部が分子量を低下させるために第３ステージの残りの部分に加えられた以外は、実施例２と同様に行われた。
【００３８】
実施例４（比較例）
実施例４は、比較例用にオーウェンス（ＵＳ３７９３４０２）開示のポリマーを調製した。このポリマーは、組成が下記のとおりである以外は実施例１と同様に調製された。
【００３９】
３つのステージの割合は、３５／／４５／／２０であった。
【００４０】
３つのステージの構成は、
ステージ１：９５．８／０．４／０．２（ＭＭＡ／ＥＡ／ＡＬＭＡ）、
ステージ２：８０／１８／２．０（ＢＡ／Ｓｔｙ／ＡＬＭＡ）、
ステージ３：９６／４（ＭＭＡ／ＥＡ）、であった。
【００４１】
実施例５〜８
実施例１〜４のポリマーは、６０％ポリ（メチルメタクリレート−エチルアクリレート）マトリックスと混合され、押出機により混合された。
【表１】
2004002785.tif 000002
【００４２】
実施例５〜８は、１／８プラーク（ｐｌａｑｕｅｓ）に成形され、機器による落槍衝撃試験においてクラックが発生するエネルギーが測定された。
【表２】
2004002785.tif 000003
【００４３】
この表から、ＥＡコモノマーを高含有量で含有する、ｐＭＭＡマトリックス中に分散された最適なエラストマーポリマーを含む利点が明らかである。
【００４４】
実施例９〜１０（比較例）
実施例９〜１０は、実施例５〜８と同様に調製されたものであり、エラストマーポリマー又はマトリックスのどちらかが実施例７に含まれるものに変えられた場合、高い耐衝撃強度は失われることを示す。
【００４５】
【表３】
2004002785.tif 000004
【００４６】
実施例１１〜１３
実施例１１〜１３は、ＰＶＣ上に約４ｍｍ厚みで共押出成形された実施例５、６及び８から得られる材料から構成される。ＰＶＣ厚みは、約４６ｍｍである。複合体のＧＶＨＩＴ耐衝撃強度は、ＡＳＴＭ−Ｄ４２２６−００に準拠して行われた。
【表４】
2004002785.tif 000005
【００４７】
実施例１１及び実施例１２のような素材の、実施例１３（比較例）のようなより普通のアクリル系樹脂に比較した利点は顕著である。実施例１３は、ビニル系羽目板用の一般的耐衝撃性規格には適合しない。